(57)【特許請求の範囲】
【請求項１】
基材フィルムに少なくともアクリル樹脂を主材とした剥離層、受像層を積層した中間転写シート、および紙に水溶性糊層を設けたシート上にホットメルト接着層を有する水転写剥離シートを用い、中間転写シートに溶融熱転写プリンターにて画像を印刷したのち、中間転写シートから水転写剥離シート上へ剥離層から画像までを熱ローラー等により再転写して形成されたことを特徴とする水転写シート。                       
【発明の詳細な説明】
【技術分野】
【０００１】
本発明は、各種被着体に画像を水転写する為の水転写シートに関し、特に肌に対し好適な水転写シートに関する。
【背景技術】
【０００２】
各種の転写シートは、有機溶剤転写タイプ、熱転写タイプ、粘着転写タイプ、水転写タイプ等のものがある。画像の転写に水を用いる水転写シートは、有機溶剤の使用を避けたい場合や、熱を加えることができないような場合に、好んで用いられる。
近年、大量生産による画一的な画像ではなく個性豊かな画像を好む傾向にある。ところが、従来の水転写シートは、印刷層の上にスクリーン印刷等で同一画像を多数枚印刷し、シートを作成する為、画一的な画像になってしまいがちであった。また、スクリーン印刷には、スクリーン印刷版（孔版）が必要でありかつ、画像に必要な色数の版が必要とされ、例えば、３色刷りの場合、３つの版が、５色刷りでは、５つの版が必要となる。このため一つの画像の作成に時間とコストが多大にかかり、画像を少量作成するには不向きであった。また、これまでも上記問題点を解決すべく、水転写シートの印刷層に各種プリンターにより画像を形成する方法が提案されているが、水転写シートの表面が粗く高精細な画像が得られにくかった。
【特許文献１】特開２００１−１８５９５本明細書では、水転写剥離シートに画像を形成したものを水転写シートと呼ぶ。
【発明の開示】
【発明が解決しようとする課題】
【０００３】
本発明は、上記問題点を解決すべくなされたものであり、画一的な画像ではなく、個性的な画像を１枚でも容易かつ高精細に印刷して転写できる水転写シートを得ることを目的とする。
【課題を解決するための手段】
【０００４】
基材フィルムに少なくともアクリル樹脂を主材とした剥離層、受像層を積層した中間転写シート、および紙に水溶性糊層を設けたシート上にホットメルト接着層を有する水転写剥離シートを用い、中間転写シートに溶融熱転写プリンターにて画像を印刷したのち、中間転写シートから水転写剥離シート上へ剥離層から画像までを熱ローラー等により再転写して形成されたことを特徴とする水転写シートが提供される。
以下に本発明を詳細に説明する。手順１．まず本発明に用いる基材フィルム上に少なくとも中間転写シート図１、と溶融熱転写リボンを用意する。
手順２．次に中間転写シートと溶融熱転写リボンを用いて溶融熱転写プリンターにて中間転写シート上に画像パターンを形成する。図２
手順３．次に紙に水溶性糊層を設けたシート上にホットメルト接着層を有する水転写剥離シートを用意する。図３
手順４．この水転写剥離シートと上記作成の画像パターン形成済みの中間転写シートを重ね合わせ熱ローラー等により中間転写シートから剥離層、画像パターンを水転写剥離シートに転写させ画像パターンの形成された水転写シートを完成させる。図４
手順５．次にこの水転写シートを用いて肌へ水転写する方法は、まず水転写シートを水に浸け、紙に水を十分にしみ込ませる。図５
手順６．次に紙を剥がし、水溶性糊層面を肌に貼りつける。図６
以上により、肌に高精細な画像パターンが形成できる。
【発明の効果】
【０００５】
中間転写シートと水転写剥離層シートを用いて、溶融熱転写プリンタ−で画像を形成した水転写シートは、一品一様の水転写シートを作ることができ、高精細な画像を得ることができる。
【発明を実施するための最良の形態】
【０００６】
さらに本発明に用いる転写シートについて更に詳しく説明する。
本発明に用いる中間転写シートは、基材フィルム上に、少なくとも剥離層を持つ溶融熱転写画像記録用の中間転写シートである。本発明に用いられる基材フィルムは、従来の溶融転写リボン用基材フィルムとして公知の種々のフィルムが使用されるが、耐久性、熱伝達性、コストの点から厚み９〜１００μｍのＰＥＴフィルムが好ましく使用できる。
【０００７】
本発明に用いられる剥離層は、再転写時基材から剥離する性能を有するもので、主材としては、アクリル系樹脂、エポキシ樹脂、ケトン樹脂、セルロース系樹脂等が好ましく使用できる。特に好ましくは、アクリル樹脂を主材とするとよい。また、基材からの剥離性および強度をコントロールする意味でポリエステル樹脂、ウレタン樹脂、塩ビ酢ビ共重合樹脂等を加えても良い。剥離層の厚みとしては、熱感度と接着性の観点から、１〜１０μｍが好ましい。また、溶融熱転写による印刷性を高める意味で表面に受像層を設けても良い。受像層には、スチレン系樹脂、エポキシ樹脂、アクリル樹脂等を用いる事が好ましく、必要に応じて接着性を高める意味で柔軟で接着性の高いウレタン樹脂、ポリエステル樹脂、オレフィン系樹脂等を加えることができる。この他、ブロッキング、タック防止の意味で各種フィラを添加することが可能であり、たとえば、フッ素系樹脂粒子、メラミン樹脂粒子、シリコン系粒子、タルク、カオリン、炭酸マグネシュウム、炭酸カリウム、酸化チタン、シリカ、デンプン等があげられる。受像層の厚みとしては、受像性と熱感度の観点から、０．１〜５．０μｍが好ましい。また、最終品の堅牢性を上げるため、熱硬化樹脂、ＵＶ硬化樹脂からなる硬化保護層を剥離層と受像層の間に設けても良い。
【０００８】
また、各層には、製膜助剤、塗液安定剤、レベリング剤、消泡剤等の添加剤を添加することもできる。
【０００９】
本発明に用いられる水転写剥離シートは、紙に水溶性糊層を設けたシート上にホットメルト接着層を有する剥離シートである。紙は、浸水性の良い上質紙、コート紙等が好ましく用いられ、通常その一方に、浸水性澱粉を主成分とするアンダーコート層を設ける。アンダーコート層は、親水性の澱粉からなるものであって、その機能は、十分に吸水性能を有し、吸水によって自体は溶解することなく、その形状を維持しながら、水溶性糊層を湿潤、溶解させ、水転写時の剥離性を発揮するものである。
【００１０】
水溶解糊層は、主成分としては、デキストリン、ポリビニルアルコール、ポリビニルピロリドン、ポリアクリルアミド、ポリビニルメチルエーテル、ポリ（メタ）アクリル酸含有ポリマー、エーテル化澱粉、澱粉等が、好ましく用いられる。また、保水性を高める意味でＰＥＧや高分子吸収体、多孔質粒子等を添加しても良い。水溶解糊層の厚みは、１〜１０μｍが好ましい。
【００１１】
さらに水溶解層は、水溶解性の高いデキストリン、低分子ポリビニルアルコール等が用いられる。水溶解層の厚みは、１〜１０μｍが好ましい。次に、水溶解層の上に、湿潤粘着層を設ける。湿潤粘着層は、主成分としては、デキストリン、ポリビニルアルコール、ポリビニルピロリドン、ポリアクリルアミド、ポリビニルメチルエーテル、ポリ（メタ）アクリル酸含有ポリマー、エーテル化澱粉、澱粉等が、好ましく用いられる。また、保水性を高める意味でＰＥＧや高分子吸収体、多孔質粒子等を添加しても良い。
【００１２】
次に、ホットメルト接着層は、再転写時、中間転写シートとの接着性を発揮させるもので公知のホットメルト接着剤を用いることができる。たとえば、エチレン酢ビ共重合体、エチレンエチルアクリレート、ポリアミド樹脂、塩ビ酢ビ共重合体、スチレン系樹脂、アクリル系樹脂、ウレタン系樹脂、ポリエステル樹脂等が上げられる。水転写後の肌へのなじみの面から、柔軟性の高いエチレン酢ビ共重合体、エチレンエチルアクリレート、ウレタン系樹脂、ポリエステル樹脂が特に好ましく用いられる。また、ブロッキング、タック防止の意味で各種フィラを添加することが可能であり、たとえば、フッ素系樹脂粒子、メラミン樹脂粒子、シリコン系粒子、タルク、カオリン、炭酸マグネシュウム、炭酸カリウム、酸化チタン、シリカ、デンプン等があげられる。ホットメルト接着層の厚みは、０．１〜１０μｍが好ましい。
【００１３】
本発明で用いる溶融熱転写リボンは、従来使用されている基材フィルムの上に、少なくとも１層の熱溶融性インク層を設けたものである。基材としては、厚み２〜９μｍのＰＥＴフィルムを用いる。熱溶融性インク層は、熱可塑性樹脂、ワックス等のバインダーに顔料、染料等の着色剤を配合したものである。基材の反対面には、耐熱処理層を設ける。
【００１４】
以下に、図面を参照にしつつ、本発明を実施例によって更に具体的に説明するが、本発明は実施例に限定されるものではない。
【実施例】
【００１５】
（実施例１）
（１）中間転写シートの作成
厚さ１６μｍのＰＥＴフィルム上に剥離層として以下のインクを乾燥後厚み２μｍにて塗布した。
【００１６】
剥離層インク
アクリル樹脂            ９
ポリエステル樹脂        １
メチルエチルケトン      ９０          
計              １００重量部
上記、剥離層塗工シート上に以下の受像層インクを乾燥後厚み２μｍにて塗布し、中間転写シートを形成した。
【００１７】
受像層インク
エポキシ樹脂            ９
ポリエステル樹脂        １
メチルエチルケトン      ９０          
計              １００重量部
【００１８】
（２）溶融熱転写リボンの作成
裏面に耐熱処理層を施した厚さ４．５μｍのＰＥＴフィルム上に以下のインクを乾燥後厚み０．６μｍにて塗布し、イエロー、マゼンタ、シアンからなる３色のインクリボンを作成した。
リボン用インク
エポキシ樹脂        ４
ポリエステル樹脂    １
顔料                ４
分散剤              １
メチルエチルケトン  ４０        
計                ５０重量部
顔料は、イエロー、マゼンタ、シアンのそれぞれの顔料を使用。
【００１９】
（３）水転写剥離シートの作成
片面コートされた片面アート紙を用い、そのコート面にアンダーコート層としてエーテル化澱粉６％水溶液を乾燥塗布量２μｍとなるように塗布した。さらに、このアンダーコート層上に水溶性糊層として以下の水溶性糊層インクを乾燥後、厚み５μｍとなるように塗布した。
水溶性糊層インク
ポリビニルアルコール      ５
デキストリン              ４
ＰＥＧ                    １
蒸留水                  ２０        
計                    ３０重量部  
上記水溶性糊層上にホットメルト接着層としてエチレン酢酸ビニル共重合体（ＭＦＲ１５０、ＶＡ％２８％）の２０％トルエン溶液を乾燥後、厚み５μｍとなるように塗布し、水転写剥離シートを作成した。
【００２０】
（４）中間転写シートへの溶融熱転写による画像パターンの形成
上記作成の中間転写シートと溶融熱転写リボンと下記溶融熱転写プリンターを用いてフルカラー画像を中間転写シート上に形成した。
熱転写プリンター：テストプリンター、３００ｄｐｉエッジヘッド、剥離距離１０ｍｍ
画像パターン：ポートレート（ISO/DIS12640登録画像データ）
印刷速度：１インチ/秒
【００２１】
（５）水転写シートの作成
（４）項で作成した画像形成済み中間転写シートと（３）項で作成した水転写剥離シートを貼りあわせ加熱ローラーの付いたラミネーターにより、中間転写シートから画像を再転写し、水転写シートを作成した。
ラミネーター温度    １１０℃  
ラミネーター速度    １インチ／分
【００２２】
（６）肌への水転写
上記作成の水転写シートを水に浸して、アート紙を剥離して水溶性糊層側を肌に密着させて画像を転写した。その結果、肌に追従した良好な高精細画像が形成できた。
【００２３】
（実施例２）
実施例１の水転写剥離シートを以下の手順にて作成した。
片面コートされた片面アート紙を用い、そのコート面にアンダーコート層としてエーテル化澱粉６％水溶液を乾燥塗布量２μｍとなるように塗布した。さらに、このアンダーコート層上に水溶解層としてデキストリン３０％水溶液を乾燥後、厚み５μｍとなるように塗布した。
さらに水溶解層上に湿潤粘着層として以下のインクを乾燥後、厚み５μｍとなるように塗布した。
湿潤粘着層インク
ポリビニルアルコール      ８
デキストリン              １
ＰＥＧ                    １
メタノール              ４０
蒸留水                  ５０        
計                    １００重量部  
【００２４】
上記水溶性糊層上にホットメルト接着層としてエチレン酢酸ビニル共重合体（ＭＦＲ１５０、ＶＡ％２８％）の２０％トルエン溶液を乾燥後、厚み５μｍとなるように塗布し、水転写剥離シートを作成した。実施例１と同じように水転写シートを作成して、水に浸して、アート紙を剥離した後水溶性糊層側を肌に密着させて画像を転写した。その結果、肌に追従した良好な高精細画像が形成できた。
【００２５】
肌への定着性評価
評点基準
肌への転写できるがすぐ剥がれる                    ×
肌への転写が出来るが、収縮運動で一部剥がれが出る  △
肌への転写が出来、定着が良い                      ○
【００２６】
評価結果
表１
0005092090.tif 000002
【図面の簡単な説明】
【００２７】
【図１】中間転写シート
【図２】中間転写シートへの溶融熱転写による画像パターンの形成
【図３】水転写剥離シート（１）
【図４】熱ローラーによる中間転写シートから剥離シートへの画像の再転写
【図５】水転写シートの浸水
【図６】水転写シートの肌への転写
【図７】水転写剥離シート（２）
【図８】水転写シート（２）
【図９】水転写シート（２）の肌への転写
【符号の説明】
【００２８】
１基材フィルム
２剥離層
３溶融熱転写リボン
４サーマルヘッド
５中間転写シート
６プラテンロール
７プリントされた画像パターン
８ホットメルト接着層
９水溶性糊層
１０紙
１１水転写剥離シート
１２熱ローラー
１３水
１４肌
１５湿潤粘着層
１６水溶解層
【図１】
0005092090.tif 000003
【図２】
0005092090.tif 000004
【図３】
0005092090.tif 000005
【図４】
0005092090.tif 000006
【図５】
0005092090.tif 000007
【図６】
0005092090.tif 000008
【図７】
0005092090.tif 000009
【図８】
0005092090.tif 000010
【図９】
0005092090.tif 000011